본 발명은 포화 지방산을 생산하기 위해 불포화 지방산을 수소화하는 방법에 관한 것이고, 상기 방법은 수소 및 지지 니켈 촉매의 존재 하에 불포화 지방산을 수소화하는 단계를 포함하고, 상기 지지 니켈 촉매는 촉매의 중량에 대한 원자 니켈로서 산출된 5 내지 80 wt. %의 니켈, 촉매의 중량에 대한 원자 구리로서 산출된, 0.1 내지 10 wt. %의 구리 프로모터 및 촉매의 중량에 대해 금속 산화물로서 산출된 1 내지 10 wt. %의 II족 금속을 포함한다.
주어진 문장을 읽고 간략하게 요약해주세요.

문장: 
[ 발명의 명칭 ]
촉진된 지지 니켈 촉매를 사용한 지방산의 수소화HYDROGENATION OF FATTY ACIDS USING A PROMOTED SUPPORTED NICKEL CATALYST
[ 기술분야 ]
본 발명은 포화 지방산을 생산하기 위해 불포화 지방산을 수소화하는 방법에 관한 것이고, 상기 방법은 수소 및 지지 니켈 촉매의 존재 하에 불포화 지방산을 수소화하는 단계를 포함한다.
[ 배경기술 ]
지지 금속 촉매는 잘 알려져 있고, 불포화 지방 물질, 예컨대 오일 또는 지방산을 수소화하는 것을 포함하는 다양한 반응에서의 이들의 용도는 문헌에 널리 개시되어 있다.  지지 니켈 촉매는 다양한 수소화 방법에 사용되어 왔고, IV(low IV) (요오드값)이 낮은 지방 제품(fatty products)이 바람직하다.  낮은 IV(low IV)는 지방 제품이 완전히 또는 필수적으로 완전히 포화되는 경우에 얻어진다.US-A-6 054 627에는 주로 구리 또는 아연의 산화물 및 수소화 반응에 사용될 적어도 하나의 다른 금속을 포함하는 촉매를 개시하고 있다.  US-A-5 493 037에는 니켈, 실리카, 알루미나 및 지방산의 고정층 수소화에 사용되는 클레이 미네랄 바인더(one clay mineral binder used in fixed bed hydrogenation of fatty acid)를 포함하는 촉매가 개시되어 있다.  어떻게 중량 퍼센트가 정의되는지 구체화되어 있지 않지만, 니켈 함량 10-50 wt. %이 언급되어 있다.  WO-A-2004/035204에는 불포화 유기 화합물을 수소화하기 위해 사용되는 마그네슘 프로모터를 갖는 니켈 촉매가 개시되어 있다.  환원 촉매(reduced catalyst)에서 측정된 니켈의 함량 51-80 wt. %가 개시되어 있다.  US-A-4 048 116에는 구리 및 망간 및 선택적으로 아세틸렌 알콜의 수소화용 몰리브덴을 포함하는 미지지된 니켈 촉매(unsupported nickel catalyst)가 개시되어 있다.  US-A-4 133 822에는 구리 크로마이트 부가물 촉매(copper chromite adjunct catalyst)를 포함하는 니켈 촉매를 사용하여 불포화 지방산을 수소화하는 방법이 개시되어 있다.  GB-A-1 312 963에는 오일의 수소화에 적합한 촉매를 함유하는 구리 및 니켈이 개시되어 있다.EP-A-0 572 081, GB-A-1 574 389, DE-C-767 901, US-A-2 320 063 and US-A-4 251 394에는 오일 및 유지의 수소화에 사용되는 지지 니켈 및 구리가 개시되어 있다.  GB-A-578 102에는 니켈, 철 및 구리를 포함하는 촉진된 하이드로블리칭 촉매(promoted hydrobleaching catalyst)가 개시되어 있다.지방산 수소화는 일반적으로 분말형 촉매와 슬러리 상으로, 또는 형태가 갖춰진 촉매와 유동층으로(in a slurry phase with a powdered catalyst or in a fixed bed with a shaped catalyst) 완성될 수 있다.  니켈 촉매는 종종 지방산 수소화 반응 용도로 사용된다.  그러나 이러한 촉매는 오스트발트 숙성(Ostwald ripening)의 결과로서 광범위한 결정 성장에 기인하는 상대적으로 빠른 불활성화(deactivation)를 보여줄 수 있다.  또한 니켈의 대부분은 반응 조건 하에 지방산 공급 원료에 용해된다.  이러한 불활성화율은, 이러한 촉매가 언급된 방법에서 경제적일 수 있도록 최소화되어야 한다.     
[ 발명의 개요 ]

[ 해결하려는 과제 ]

[ 과제의 해결 수단 ]
본 발명은 유화학 공정(oleochemical processes)의 공급 원료인, (천연 오일 유래) 지방산을 수소화하는 구리 및 II족 금속으로 촉진되는 실리카 촉매에 대한 니켈의 용도에 관한 것이다.따라서, 본 발명은 포화 지방산을 생산하기 위해 불포화 지방산을 수소화하는 방법에 관한 것이고, 상기 방법은 수소 및 지지 니켈 촉매의 존재 하에 불포화 지방산을 수소화하는 단계를 포함하고, 상기 지지 니켈 촉매는 촉매의 중량에 대한 원자 니켈로서 산출된 5 내지 80 wt. %의 니켈, 촉매의 중량에 대한 원자 구리로서 산출된, 0.1 내지 10 wt. %의 구리 프로모터 및 촉매의 중량에 대해 금속 산화물로서 산출된 1 내지 10 wt. %의 II족 금속을 포함한다.  여기서, 모든 중량(weight) %는 달리 언급하지 않으면 환원된 촉매의 중량에 기초한 것이다. 놀랍게도 구리로 촉진된 니켈 촉매는 반응 조건 하에서 더 느리게 불활성화된다.  이것의 실제 메카니즘은, 효과가 알려져 있지 않지만(The actual mechanism for this is effect is not known), 수소화 반응 동안 용해(dissolution)/재침전(re-precipitation)에 덜 민감한 니켈-구리 합금 결정체의 형성의 원인이 된다고 추측된다.본 발명은 낮은 요오드값으로 지방산 수소화, 즉 포화 지방산을 생산하기 위해 (폴리)불포화 지방산의 수소화에 적용될 수 있다.본 발명에 따라 수소화된 지방산은, 바람직하게는 C6 내지 C36, 더욱 바람직하게는 C16 내지 C24로 이루어진 분기상 또는 미분기상 지방족 쇄(branched or unbranched aliphatic chain)를 갖는 카르복실산이다.본 발명에 사용되는 촉매는, 촉매 중량에 대한 원자 니켈로서 산출되는, 바람직하게는 25 내지 80 wt. %의 니켈, 더욱 바람직하게는 30 wt. % 초과의 니켈, 더욱 바람직하게는 60 wt. % 초과의 니켈을 포함한다. 촉매 중량에 대한 원자 구리로서 산출되는 상기 촉매 중 구리 프로모터의 함량은 바람직하게는 0.5 내지 5 wt. %, 더욱 바람직하게는 1.5 내지 5 wt. %이다.지지체로서 하나 이상의 산화물을 사용하는 것이 바람직하고, 옥시드 실리카, 알루미나, 실리카-알루미나, 티타니아, 지르코니아 및 이들의 조합이 바람직하다.  더욱 특히 상기 산화 지지체 물질로서 실리카를 사용하는 것이 바람직하다.  그러나, 다른 지지체, 예컨대 카본, 제올라이트 및 클레이 물질이 배제되는 것은 아니다. 본 발명에 사용되는 가장 바람직한 지지체 촉매는, 촉매의 중량에 대해 산출되는 1 내지 90.0 wt. %의 실리카, 바람직하게는 5 내지 70 wt. %의 실리카 및 더욱 바람직하게는 10 초과 내지 65 wt. % 미만의 실리카를 포함한다.II족 금속은 마그네슘, 바륨, 칼슘 및 스트론튬으로부터 선택될 수 있다.  바람직하게는 II족 금속은 마그네슘이다.  바람직하게는 상기 촉매는, 촉매의 중량에 대한 MgO로서 산출되는, 1 내지 10 wt. %의 마그네슘을 포함한다.바람직한 실시형태에 있어서, 지지된 니켈 촉매는 촉매의 중량에 대해 산출된 10 wt. % 초과의 실리카, 촉매의 중량에 대한 원자 니켈로서 산출된 60 wt. % 초과의 니켈, 촉매의 중량에 대한 원자 구리로서 산출된, 1.5 내지 5 wt. %의 구리 프로모터 및 촉매의 중량에 대해 MgO로서 산출된 1 내지 10 wt. %의 마그네슘을 포함한다.촉매는 보호층, 예컨대 지방 물질, 예컨대 경화된 대두 지방, 경화된 팜유 지방, 경화된 해바라기유 지방 또는 이들의 조합으로 코팅될 수 있고, 촉매의 (부분의) 산화를 억제하도록 작용할 수 있다.  적합한 지방을 적용하기 위한 방법은 일반적으로 공지 기술로 알려져 있고, WO 2004/035204에 기초될 수 있다.  이것은 코팅된 촉매 입자의 플레이크(flakes) 또는 액적(droplets)을 형성하기 위해, 예컨대 (환원된) 촉매 파우더를 녹은 코팅 물질(예컨대 녹은 지방(molten fat))에 블렌딩하고, 이어서 생산된 현탁액을 고형화함으로써 수행될 수 있다.촉매가 코팅되는 보호 물질의 용융 온도는, 수소화 공정 시작 시 보호 물질의 용해를 용이하게 하기 위해, 바람직하게는 수소화가 수행되는 온도보다 낮다.  특히, 촉매가 슬러리 공정에 사용되는 경우에, 보호 코팅은 바람직하게는 공급 원료에서 용해될 것이다.  또 다른 코팅은 수소화 공정에서 촉매를 사용하기 직전에, 공정으로부터 제거될 수 있다.  코팅은, 촉매와 용매, 예컨대 공급 원료와, 바람직하게는 코팅 지방의 용융점보다 높은 온도에서 접촉함으로써 매우 적절히 제거될 수 있다.    촉매의 평균 입자 크기는 바람직하게는 0.1 내지 50 ㎛이다.  이들 입자는 고정층 용도(fixed bed application)에 특히 적합한 더 큰 입자로 형성(shaped) (압출(extruded), 정제화(tabletted) 등) 될 수 있다.촉매 (활성 형태)의 니켈 표면적은 바람직하게는 20 내지 50 ml H2/g 촉매, 더욱 바람직하게는 28 내지 36 ml H2/g 촉매 범위의 HAC (hydrogen adsorption capacity)를 갖는다.  여기에 사용되는 니켈 표면적은, Micromeretics AutoChem 2920 chemisorption analyzer로 400℃에서 2시간 동안 수소 (50 ml/min)로 인사이투(in situ) 환원 후, 수소 탈착(hydrogen desorption)에 의해 측정될 수 있는 값이다.  인사이투 환원 이후 샘플을 액체 질소로 -75℃까지 냉각했다.  이어서, 샘플의 HAC (hydrogen adsorption capacity)는 -75 내지 700℃에서 아르곤(20 ml/min)의 흐름에서 가열 동안 탈착되는 수소의 양을 측정함으로써 측정된다.BET 표면적은 바람직하게는 약 200 내지 약 450 m2/g 촉매, 더욱 바람직하게는 약 250 내지 약 400 m2/g 촉매이다.  여기에 사용되는 BET 표면적은, 77K 및 약 0.3의 P/Po에서 흡수되는 질소의 양을 결정하고, 180℃에서 촉매 샘플을 탈기한 후, 질소 단면적 16.2Å2를 추정함으로써 측정될 수 있는(can be measured by determining the amount of nitrogen adsorbed at 77 K and P/Po of approximately 0.3 and assuming a nitrogen cross sectional area of 16.2 Å2, after degassing the catalyst sample at 180℃) 값이다.바람직한 실시형태에 있어서, 촉매는 적당한 방법 조건을 어떻게 선택하는지가 당업자에게 명백한 것의 공동 침전(co-precipitation)에 의해 제조되는 촉매 전구체(catalyst precursor)로부터 제조된다.  본 발명에 따른 공동 침전법에 있어서, 니켈, 실리카 구리 및 II족 금속은 함께 침전된다(즉, 성분의 오직 하나 또는 일부의 중간 침전을 형성하지 않고(without forming intermediate precipitates of only one or some of the components)).  이러한 방법에 있어서, 니켈 원(nickel source), 구리 원(copper source) 및 II족 금속원(group II metal source)은, 상기 모든 성분을 포함하는 침전(촉매 전구체)을 형성하기 위해, 액체(예컨대, 물 또는 수용액)에서 혼합될 수 있다.  리엑터 베슬(reactor vessel)에 성분 전구체의 각종 수용액을 동시에(simultaneously) 공급하는 것, 이것을 순차적으로(sequentially) 하는 것, 및/또는 시작 시에 리엑터에 상당한 양의 액체를 제공하는 것, 및/또는 일부 단계에서 알칼리 화합물과 같은 침전물(precipitant)을 첨가하는 것이 가능하다.  또한, 예비 성형된 지지체(preformed support)를 사용하여 증착-침전법(deposition-precipitation)을 사용할 수 있다.촉매 전구체는 촉매 전구체의 니켈 및 구리 함량의 적어도 일부를 환원시킴으로써 활성화되고, 선택적으로 촉매 전구체는 환원되기 전에 소성된다(calcined). 니켈, 실리카, 구리 및 II족 금속원(metal source)은, 촉매를 제조하기 위해 일반적으로 사용되는 원(sources)으로부터 선택될 수 있다.         적합한 니켈 및 구리 및 다른 금속원(metal source)은 금속염, 예컨대 니트레이트(nitrates), 아세테이트(acetates), 설페이트(sulfates), 클로라이드(chlorides) 등을 들 수 있고, 가장 바람직하게는 클로라이드이다.  바람직하게, 금속원은 이들 염 중 어느 하나의 용액(solution)이다.적합한 실리카 원(sources)으로는 물유리(water glass), 소듐 실리케이트(sodium silicate) 및 콜로이드 실리카(colloidal silica)를 들 수 있다.  바람직하게는, 실리카 원(sources)은 이들 성분 중 어느 하나의 용액 또는 서스펜션(suspension)이다.본 발명의 방법은 바람직하게는 100 내지 400℃의 온도에서 수행된다.  본 발명의 허용 가능한 압력의 범위는 3 내지 150 bar이다.본 발명에 따른 방법은 요오드값이 낮은 포화 지방산을 생산하기 위해 불포화 지방산의 수소화에 특히 적합한 것으로 판명되었다.본 발명은 일부 실시예에 기초하여 더 자세히 설명하지만, 이는 본 발명의 범위를 제한하는 것은 아니다.
[ 발명을 실시하기 위한 구체적인 내용 ]
실시예참조예:수 중에서(in water) 니켈 클로라이드 (95 g 니켈/리터)와 마그네슘 클로라이드 (5 g 마그네슘/리터)의 용액 1000ml, 및 소듐 메타실리케이트 (61 g Na2SiO3.5H2O/리터)와 소듐 카보네이트 (183 g/리터)의 용액 1000ml를 동시에, 같은 속도로 80℃의 온도에서 잘 교반된 4리터 침전 베슬(well-stirred 4-liter precipitation vessel)에 펌핑했다(pumped).  슬러리의 pH는 7.2이고, 약 1시간 후에 침전이 완료되었다. 약 30 리터의 물로 침전을 세정한 후, 형성된 촉매의 전구체를 여과하고, 110℃의 오븐에서 건조했다.  촉매를 수소로 활성화시켰다.실시예-1:수 중에서(in water) 니켈 클로라이드 (92 g 니켈/리터)와 구리 클로라이드 (3 g 구리/리터)와 마그네슘 클로라이드 (5 g 마그네슘/리터)의 용액 1000ml, 및 소듐 메타실리케이트 (61 g Na2SiO3.5H2O/리터)와 소듐 카보네이트 (183 g/리터)의 용액 1000ml를 동시에, 같은 속도로 80℃의 온도에서 잘 교반된 4리터 침전 베슬(well-stirred 4-liter precipitation vessel)에 펌핑했다(pumped).  슬러리의 pH는 7.2이고, 약 1시간 후에 침전이 완료되었다. 약 30 리터의 물로 침전을 세정한 후, 형성된 촉매의 전구체를 여과하고, 110℃의 오븐에서 건조했다.  촉매를 수소로 활성화시켰다.실시예-2:수 중에서(in water) 니켈 클로라이드 (90 g 니켈/리터)와 구리 클로라이드 (5 g 구리/리터)와 마그네슘 클로라이드 (5 g 마그네슘/리터)의 용액 1000ml, 및 소듐 메타실리케이트 (61 g Na2SiO3.5H2O/리터)와 소듐 카보네이트 (183 g/리터)의 용액 1000ml를 동시에, 같은 속도로 80℃의 온도에서 잘 교반된 4리터 침전 베슬(well-stirred 4-liter precipitation vessel)에 펌핑했다(pumped).  슬러리의 pH는 7.1이고, 약 1시간 후에 침전이 완료되었다.약 30 리터의 물로 침전을 세정한 후, 형성된 촉매의 전구체를 여과하고, 110℃의 오븐에서 건조했다.  촉매를 수소로 활성화시켰다.활성도 시험참조 니켈 촉매 및 구리 촉진 촉매, 실시예-1 및 실시예-2의 2개 샘플의 활성도를, 20 bar의 수소 압력, 200℃에서 요오드값이 56인 500 g의 우지 지방산(tallow fatty acid)을 0.032 wt. % 니켈에 대응하는 상당한 양의 촉매로 수소화함으로써 측정된다.  실시예-1 및 실시예-2의 IV-4 시간은 동일한 조건 하에서 참조 촉매와 비교한다.  또한, 90분 후 IV 끝에 실시예-1 및 실시예-2을 측정하고, 참조 촉매와 비교했다.실시예Cu 원자 wt. %IV-4 시간 (min)90분 후 IV참조0511.86실시예-12.342.51.64실시예-23.9421.32상기 결과로부터 알 수 있듯이, 구리 프로모터를 함유하는 본 발명의 촉매는, 지방산의 수소화에 더욱 효과적이다(반응 시간을 줄여주고, 요오드값이 낮음).본 발명은 바람직한 실시형태에 관해 설명하지만, 이들의 다양하게 변형될 수 있음은 명세서 리딩 시에 당업자에게 명백하다.  따라서, 여기에 기재된 본 발명은 첨부된 청구항의 범위 내에서 이러한 변형을 포함하는 것으로 이해해야 한다.